(57)【特許請求の範囲】
【請求項１】
ポリテトラフルオロエチレン（ＰＴＦＥ）フィルムまたはシート（Ａ）、可視光を含む光の照射により隣接層と融着可能なフッ素樹脂（ｂ）を含む層（Ｂ）、および、耐熱性樹脂層（Ｃ）（ただし、層（Ａ）および（Ｃ）はそれぞれ層（Ｂ）とは異なる。）をこの順で含み、これらの層が、光照射により融着された積層体であって、
前記層（Ｂ）が、可視光吸収剤を含む層である、または、
前記層（Ｃ）が、着色している樹脂を含む層もしくは可視光吸収剤を含む層である、
積層体。
【請求項２】
前記フッ素樹脂（ｂ）が、テトラフルオロエチレン−パーフルオロアルキルビニルエーテル共重合体（ＰＦＡ）である、請求項１に記載の積層体。
【請求項３】
前記耐熱性樹脂層（Ｃ）が耐熱性樹脂を含み、該樹脂の融点が前記フッ素樹脂（ｂ）の融点以上である、請求項１〜２のいずれか１項に記載の積層体。
【請求項４】
前記ＰＴＦＥフィルムまたはシートおよび耐熱性樹脂層となる層を、フッ素樹脂（ｂ）を含む層を介して積層し、該フッ素樹脂（ｂ）を含む層に、前記ＰＴＦＥフィルムまたはシート側または耐熱性樹脂層となる層側から可視光を含む光を照射することで、前記ＰＴＦＥフィルムまたはシートと耐熱性樹脂層とがフッ素樹脂（ｂ）を含む層を介して融着した積層体を得る工程１を含み、
前記フッ素樹脂（ｂ）を含む層が、可視光吸収剤を含む層である、または、
前記耐熱性樹脂層となる層が、着色している樹脂を含む層もしくは可視光吸収剤を含む層である、
請求項１〜３のいずれか１項に記載の積層体の製造方法。
【請求項５】
前記ＰＴＦＥ層および耐熱性樹脂層となる層を、フッ素樹脂（ｂ）を含む層を介して積層し、該フッ素樹脂（ｂ）を含む層に、前記ＰＴＦＥ層となる層側または耐熱性樹脂層となる層側から可視光を含む光を照射することで、前記ＰＴＦＥ層と耐熱性樹脂層とがフッ素樹脂（ｂ）を含む層を介して融着した積層体を得る工程１を含み、
前記工程１が、可視光を含む光が照射される側の層とは反対側に、前記フッ素樹脂（ｂ）の溶融を助けるような層を用いて光を照射する工程である、請求項１〜３のいずれか１項に記載の積層体の製造方法。
【請求項６】
前記工程１が、高輝度放電ランプまたはハロゲンランプを用いて可視光を含む光を照射する工程である、請求項４または５に記載の積層体の製造方法。
【発明の詳細な説明】
【技術分野】
【０００１】
本発明は、積層体および積層体の製造方法に関する。
【背景技術】
【０００２】
ポリテトラフルオロエチレン（ＰＴＦＥ）は、摩擦係数が小さく、耐熱性、耐薬品性、耐侯性、耐吸湿・吸水性および電気的絶縁性等の特性に優れているため、これらの特性が求められる物品（基材）において、その表面の加工に用いられている。
【０００３】
この表面加工の際には、例えば、熱硬化性接着剤等を介してＰＴＦＥフィルムを熱プレスすることにより、ＰＴＦＥフィルムと基材（被着面）とを接着させることで、基材上にＰＴＦＥ膜を形成していた。
【発明の概要】
【発明が解決しようとする課題】
【０００４】
しかしながら、ＰＴＦＥフィルムはその非粘着性により、基材との接着性が乏しく、前記の方法で表面加工をした場合であっても、基材との十分な接着強度を有する表面加工物品は得られなかった。
【０００５】
本発明は、このような問題に鑑みてなされたものであり、ＰＴＦＥ層と耐熱性樹脂層（基材）とを含む積層体であって、高い層間接着強度を有する積層体を提供すること、また、このような積層体を生産性よく製造することを目的とする。
【課題を解決するための手段】
【０００６】
このような状況のもと、本発明者らは、前記課題を解決すべく鋭意検討した結果、ＰＴＦＥ層と耐熱性樹脂層とを特定の層を介して積層した積層体によれば、前記目的を達成できることを見出し、本発明を完成するに至った。
本発明の構成例は以下の通りである。
【０００７】
［１］  ポリテトラフルオロエチレン（ＰＴＦＥ）層（Ａ）、可視光を含む光の照射により隣接層と融着可能なフッ素樹脂（ｂ）を含む層（Ｂ）、および、耐熱性樹脂層（Ｃ）（ただし、層（Ａ）および（Ｃ）はそれぞれ層（Ｂ）とは異なる。）をこの順で含む積層体。
【０００８】
［２］  下記工程１を含む方法で得られる［１］に記載の積層体。
工程１：前記ＰＴＦＥ層および耐熱性樹脂層となる層を、前記フッ素樹脂（ｂ）を含む層を介して積層し、該フッ素樹脂（ｂ）を含む層に、前記ＰＴＦＥ層となる層側または耐熱性樹脂層となる層側から可視光を含む光を照射することで、前記ＰＴＦＥ層と耐熱性樹脂層とがフッ素樹脂（ｂ）を含む層を介して融着した積層体を得る工程
【０００９】
［３］  前記フッ素樹脂（ｂ）が、テトラフルオロエチレン−パーフルオロアルキルビニルエーテル共重合体（ＰＦＡ）である、［１］または［２］に記載の積層体。
【００１０】
［４］  前記層（Ｂ）が可視光吸収剤を含む、［１］〜［３］のいずれかに記載の積層体。
【００１１】
［５］  前記工程１が、可視光を含む光が照射される側の層とは反対側に、前記フッ素樹脂（ｂ）の溶融を助けるような層を用いて光を照射する工程である、［２］〜［４］のいずれかに記載の積層体。
【００１２】
［６］  前記耐熱性樹脂層（Ｃ）が耐熱性樹脂を含み、該樹脂の融点が前記フッ素樹脂（ｂ）の融点以上である、［１］〜［５］のいずれかに記載の積層体。
【００１３】
［７］  前記工程１が、高輝度放電ランプまたはハロゲンランプを用いて可視光を含む光を照射する工程である、［２］〜［６］のいずれかに記載の積層体。
【００１４】
［８］  前記ＰＴＦＥ層および耐熱性樹脂層となる層を、フッ素樹脂（ｂ）を含む層を介して積層し、該フッ素樹脂（ｂ）を含む層に、前記ＰＴＦＥ層となる層側または耐熱性樹脂層となる層側から可視光を含む光を照射することで、前記ＰＴＦＥ層と耐熱性樹脂層とがフッ素樹脂（ｂ）を含む層を介して融着した積層体を得る工程１を含む、［１］〜［７］のいずれかに記載の積層体の製造方法。
【００１５】
［９］  前記工程１が、可視光を含む光が照射される側の層とは反対側に、前記フッ素樹脂（ｂ）の溶融を助けるような層を用いて光を照射する工程である、［８］に記載の積層体の製造方法。
【発明の効果】
【００１６】
本発明によれば、ＰＴＦＥ層と耐熱性樹脂層とを含み、高い層間接着強度を有する積層体を生産性よく製造することができる。
【図面の簡単な説明】
【００１７】
【図１】図１は、本発明の積層体の断面の一例を示す概略模式図である。
【図２】図２は、ライニングシートの一例を示す概略模式図である。
【図３】図３は、図２の破線部を拡大した断面の一例を示す概略模式図である。
【図４】図４は、従来の溶接方法でシートを溶接する際の溶接部断面の一例を示す概略模式図である。
【図５】図５は、本発明の積層体を製造する際の一例を示す断面概略模式図である。
【発明を実施するための形態】
【００１８】
≪積層体≫
本発明に係る積層体は、例えば図１で表され、ＰＴＦＥ層（Ａ）１２、可視光を含む光の照射により隣接層と融着可能なフッ素樹脂（ｂ）を含む層（Ｂ）１４、および、耐熱性樹脂層（Ｃ）１６をこの順で含む。このような本発明の積層体は、ＰＴＦＥ層（Ａ）と耐熱性樹脂層（Ｃ）との間の接着強度が高い。
【００１９】
本発明の積層体は、前記層（Ａ）、（Ｂ）および（Ｃ）がこの順で含まれれば特に制限されず、層（Ａ）と（Ｂ）との間や、層（Ｂ）と（Ｃ）の間に、従来公知の層が含まれていてもよいが、前記効果を有する積層体を容易に得ることができる等の点から、層（Ａ）と（Ｂ）との間や、層（Ｂ）と（Ｃ）の間には他の層が含まれていないことが好ましい。
なお、本発明において、隣接する層には少なくとも異なる樹脂が含まれる。従って、層（Ａ）と（Ｂ）、層（Ｂ）と（Ｃ）とはそれぞれ異なる層であるが、層（Ａ）と（Ｃ）とは同じ層であっても異なる層であってもよい。
【００２０】
また、前記層（Ａ）の層（Ｂ）側とは反対側の面１２ａや前記層（Ｃ）の層（Ｂ）側とは反対側の面１６ａには、所望の用途に応じて従来公知の層(図示せず。)が存在していてもよいが、摩擦係数が小さく、耐熱性、耐薬品性、耐侯性、耐吸湿・吸水性および電気的絶縁性等の特性に優れる前記層（Ａ）の特性を充分に発揮できる積層体１０を得ることを考慮すれば、前記層（Ａ）の層（Ｂ）側とは反対側の面１２ａには、他の層が存在しないことが好ましい。
なお、前記層（Ｃ）の層（Ｂ）側とは反対側の面１６ａには、所望の用途、具体的には、表面を層（Ａ）で加工（保護）したい物品を構成する層(図示せず)が存在することがある。
【００２１】
本発明の積層体１０の形状は、特に制限されず、所望の用途に応じて適宜選択すればよい。
本発明の積層体１０の用途は、特に制限されないが、例えば、ダイヤフラム弁やライニングシートが挙げられる。
【００２２】
≪積層体の製造方法≫
本発明の積層体は、前記層（Ａ）、（Ｂ）および（Ｃ）がこの順で含まれる積層体１０が得られるように各層が形成されればその製造方法は特に制限されず、例えば、前記ＰＴＦＥ層となる層と耐熱性樹脂層となる層とをフッ素樹脂（ｂ）を含む層を介して熱プレスすることにより製造してもよい。
【００２３】
しかし、前記熱プレスは、大面積(例：１ｍ2以上)を有する物品の表面を加工する際には適さず、また、厚膜(例：膜厚３ｍｍ以上）のＰＴＦＥ層（フィルム）を用いた場合には、接着界面まで伝熱する際にロスが多くなるため、生産性よく積層体を得ることができない傾向にある。
【００２４】
一方で、以下の工程１を含む方法で積層体を製造することで、積層体を構成する各層同士が十分な接着強度を有する積層体を生産性よく製造することができ、大面積を有する積層体や表面が平滑なＰＴＦＥ層を有する積層体を容易に得ることができる。このため、本発明の積層体は、以下の工程１を含む方法で得ることが好ましい。
【００２５】
工程１は、前記ＰＴＦＥ層および耐熱性樹脂層となる層を、可視光を含む光の照射により隣接層と融着可能なフッ素樹脂（ｂ）を含む層を介して積層し、該フッ素樹脂（ｂ）を含む層に、前記ＰＴＦＥ層となる層側または耐熱性樹脂層となる層側から可視光を含む光を照射することで、前記ＰＴＦＥ層と耐熱性樹脂層とが融着した積層体を得る工程である。
なお、この工程で用いる前記「ＰＴＦＥ層となる層」は、得られる積層体において前記層（Ａ）となる層のことをいい、例えば、ＰＴＦＥフィルムなどのことを指すが、本発明では、本発明の積層体を構成する層（Ａ）と、該積層体を製造する際に用いる層などとを特に区別せずに記載する場合がある。このことは、前記「耐熱性樹脂層となる層」および「フッ素樹脂（ｂ）を含む層」についても同様である。
【００２６】
＜ＰＴＦＥ層＞
ＰＴＦＥ層（以下単に「層（Ａ）」ともいう。）は、ＰＴＦＥを含む層であれば特に制限されない。
前記層（Ａ）は、従来公知の、樹脂層に添加してもよい従来公知の添加剤を、本発明の効果を損なわない範囲で含有していてもよいが、ＰＴＦＥは、前述のような物性を有するため、添加剤を含まなくても十分な物性を有する層が得られること、例えば、層（Ａ）が液体に接するような用途で用いられる場合、該層に添加剤が含まれることで、積層体の用途によっては、該添加剤が不純物となり、層（Ａ）と接触する液体を汚染する恐れがあることなどの理由から、層（Ａ）は、添加剤を含まない層であることが好ましい。
【００２７】
前記層（Ａ）は、従来公知の方法で予め成膜されたＰＴＦＥフィルムを用いて形成されることが好ましく、表面が平滑な層（Ａ）が得られる等の点から、モールディングパウダーを用いて圧縮成形またはラム押出成形して得られるＰＴＦＥフィルムや、ファインパウダーを用いてペースト押出成形して得られるＰＴＦＥフィルムがより好ましい。
【００２８】
前記層（Ａ）の厚みは、所望の用途に応じて適宜選択すればよく、特に制限されないが、ＰＴＦＥの有する前記特性が十分に活かされ、液体の非透過性、強度、耐食性などに優れた積層体が得られる等の点から、好ましくは０．１〜７ｍｍ、より好ましくは１〜５ｍｍである。
【００２９】
＜耐熱性樹脂層＞
耐熱性樹脂層（以下単に「層（Ｃ）」ともいう。）は、耐熱性樹脂を含む層であれば特に制限されず、従来公知の耐熱性樹脂を含む層を用いることができる。また、表面をＰＴＦＥ層で加工したい、耐熱性樹脂を含む物品（基材、層）であってもよい。
【００３０】
前記耐熱性樹脂の示差走査熱量測定（ＤＳＣ）で測定した融点（結晶性ポリマーにおける軟化点）は、本発明の積層体を製造する際に照射され得る光により、層（Ｃ）に変形や変性等が起こらない等の点から、好ましくは前記フッ素樹脂（ｂ）の融点以上であり、より好ましくは前記フッ素樹脂（ｂ）の融点を超えて前記フッ素樹脂（ｂ）の融点プラス１００℃以下であり、さらに好ましくは前記フッ素樹脂（ｂ）の融点プラス１〜５０℃であり、特に好ましくはプラス５〜２０℃である。
【００３１】
このような耐熱性樹脂としては、例えば、フッ素樹脂、ポリイミド、ポリアミドイミド、ポリベンズイミダゾール、ポリベンズオキサゾール、ポリフェニレンサルファイド、ポリエーテルエーテルケトン、ポリエーテルスルホン、ポリエーテルイミドが挙げられる。
これらの中でも、耐熱性、耐薬品性、耐侯性、耐吸湿・吸水性および電気的絶縁性等の特性に優れ、特に、前記層（Ａ）が液体に接するような用途で用いられる場合であって、該液体が樹脂を劣化させる性質がある場合、該液体が前記層（Ａ）を透過することがあるため、耐薬品性に優れるフッ素樹脂が好ましく、特にＰＴＦＥが好ましい。
【００３２】
前記耐熱性樹脂として、ポリイミドなどの着色している樹脂を用いる場合、可視光を含む光を照射する際に、該樹脂が光を吸収する傾向にある。この場合、短時間で、かつ、前記ＰＴＦＥ層を溶融させることなく、前記フッ素樹脂（ｂ）を溶融させることにより、高い層間接着強度を有する積層体が得られる場合がある。但し、この場合、耐熱性樹脂層も軟化、変形するおそれがある。
【００３３】
なお、層（Ｃ）が層（Ａ）と同じ層、つまり耐熱性樹脂層がＰＴＦＥ層である場合、例えば、前記層（Ａ）と層（Ｃ）とはつながっていてもよい。例えば、図２に示すように、１枚のＰＴＦＥフィルムからライニングシート３０を形成する場合、そのＰＴＦＥフィルムのつなぎ目に前記層（Ｂ）３４が存在するような場合も、部分（例えば、図２の破線部）的にみれば、図３に示すように、層（Ａ）３２、層（Ｂ）３４および層（Ｃ）３２がこの順で積層された積層体であるといえるため、このような場合も本発明の積層体とする。
【００３４】
この図２に示すように１枚のＰＴＦＥフィルムを、その端面を突き合わせてつなぐ（溶接する）際には、従来では、図４に示すようにＰＴＦＥフィルム４２のつなぎ合わせ面の一部を予め開先処理（開先処理部４７）し、そこに、ＰＦＡのロッド４４等を配置し、該ＰＦＡのロッド４４等を溶融させることで溶接していた。
しかし、このような溶接方法では、溶接・接合面が狭いため、溶接部が十分な強度を有さない傾向にあり、また、溶接後に、ＰＴＦＥフィルム面と溶接部が面一になるように溶接部を平坦化処理する工程が必要な場合があった。
【００３５】
これに対し、前記工程１を含む方法によれば、ＰＴＦＥフィルムのつなぎ合わせ面を面接着（面溶接）することができるため、溶接部が十分な強度を有し、また、溶接後の平坦化処理などの工程が不要となるため、容易に生産性よくＰＴＦＥフィルムを溶接することができる。
【００３６】
前記層（Ｃ）は、特に制限されないが、耐熱性樹脂フィルムを用いて形成されることが好ましい。この場合、例えば、ポリイミドフィルムを用いる場合、フッ素樹脂（ｂ）を含む層との接着強度を高めるために、従来公知の表面改質処理、例えば、コロナ放電処理、ブラスト処理、プライマー処理、プラズマ処理を行ったフィルムを用いることが好ましい。
【００３７】
前記層（Ｃ）は、所望の用途に応じて、酸化防止剤、老化防止剤、紫外線吸収剤等の通常の樹脂層に配合され得る各種添加剤を、本発明の目的・効果を損なわない範囲で含有してもよい。
【００３８】
また、短時間で、かつ、前記層（Ａ）を溶融させることなく、前記フッ素樹脂（ｂ）を溶融させ、高い層間接着強度を有する積層体を得ることができる場合があることから、前記層（Ｃ）は、下記可視光吸収剤を本発明の効果を損なわない範囲で含有してもよい。
このように層（Ｃ）が可視光吸収剤を含有する場合、可視光吸収剤は、層（Ｃ）中に一様(均一)に分散していてもよく、層（Ｃ）の何れか一方面側に、あるいは層（Ｃ）の厚み方向中央部に偏在して存在していてもよいが、この可視光吸収剤が、層（Ｂ）中に含まれるフッ素樹脂（ｂ）の融着を助けるために配合されること、また、層（Ｃ）全体が溶融、変形することを防ぐことを考慮すると、層（Ｃ）の前記フッ素樹脂（ｂ）を含む層側（図１の１６ｂ側）に偏在して存在していることが好ましい。
【００３９】
前記層（Ｃ）の厚みは、所望の用途に応じて適宜選択すればよく、特に制限されないが、好ましくは０．０２〜３０ｍｍ、より好ましくは０．１〜１０ｍｍである。
【００４０】
＜フッ素樹脂（ｂ）を含む層＞
前記フッ素樹脂（ｂ）を含む層（以下単に「層（Ｂ）」ともいう。）は、可視光を含む光の照射により隣接層と融着可能なフッ素樹脂（ｂ）を含む層であれば特に制限されない。
本発明の積層体において、この層（Ｂ）により、前記層（Ａ）と（Ｃ）とが層（Ｂ）を介して強固に融着される。また、前記層（Ａ）が液体に接するような用途で用いられる場合であって、該液体が樹脂を劣化させる性質がある場合、層（Ｂ）がフッ素樹脂を含むため、該液体が前記層（Ａ）を透過した場合であってもこの層（Ｂ）が介在することで層（Ｃ）を保護することができる。
【００４１】
このようなフッ素樹脂（ｂ）の示差走査熱量測定（ＤＳＣ）で測定した融点は、層（Ａ）と（Ｃ）とがより強固に融着された積層体を得ることができる、耐熱性、耐食性等の点から、好ましくは、ＰＴＦＥの融点（約３２７℃）未満の融点であり、より好ましくは、ＰＴＦＥおよび前記耐熱性樹脂の融点未満の融点であり、さらに好ましくは１６０〜３２０℃であり、特に好ましくは２６０〜３１５℃である。
【００４２】
より具体的には、層（Ａ）や（Ｃ）を溶融させることなく、前記効果を有する積層体が得られる等の点から、前記フッ素樹脂（ｂ）の融点は、好ましくはＰＴＦＥの融点マイナス１５０〜５℃であり、より好ましくはマイナス５０〜１０℃である。また、前記フッ素樹脂（ｂ）の融点は、好ましくは前記耐熱性樹脂の融点マイナス１５０〜５℃であり、より好ましくはマイナス５０〜１０℃である。
【００４３】
前記フッ素樹脂（ｂ）のメルトフローレート（ＭＦＲ）は、溶融流動により層（Ａ）や（Ｃ）と容易に融着できる観点から、２０ｇ／１０分以下であることが好ましく、５ｇ／１０分以下であることがより好ましく、２ｇ／１０分以下であることがさらに好ましい。ＭＦＲは、ＪＩＳ  Ｋ７２１０に準拠し３７２℃、荷重５ｋｇの条件で測定される。
【００４４】
前記フッ素樹脂（ｂ）の具体例としては、ＰＦＡ（融点約３０２〜３１０℃）、テトラフルオロエチレン−ヘキサフルオロプロピレン共重合体（ＦＥＰ、融点約２５５〜２６５℃）、ポリフッ化ビニリデン（ＰＶＤＦ、融点約１７２〜１７７℃）、ポリフッ化ビニル（ＰＶＦ、融点約１６０〜２２０℃）、ポリ（クロロトリフルオロエチレン）（ＰＣＴＦＥ、融点約２１０〜２１２℃）、エチレン−テトラフルオロエチレン共重合体（ＥＴＦＥ、融点約２７０℃）が挙げられ、これらの中でも、ＰＦＡは熱的特性、機械的特性、化学的特性および電気的特性に優れるため、これらの特性を有する積層体を得ることができ、層（Ａ）や（Ｃ）を溶融させることなく、前記効果を有する本発明の積層体が得られるなどの点から、ＰＦＡが好ましい。
【００４５】
なお、ＰＦＡは、モノマーとしてテトラフルオロエチレンとパーフルオロアルキルビニルエーテルとを用いて、懸濁重合、乳化重合または溶液重合により共重合したものであり、前記ＰＦＡとしては、テトラフルオロエチレンから導かれる構造単位を１〜９９重量％およびパーフルオロアルキルビニルエーテルから導かれる構造単位を９９〜１重量％含有することが好ましい。ただし、テトラフルオロエチレンから導かれる構造単位とパーフルオロアルキルビニルエーテルから導かれる構造単位との合計を１００重量％とする。
【００４６】
層（Ｂ）を形成する際には、従来公知の方法で予めフィルム状に成形したものを用いてもよく、ＰＦＡ粉体塗料などを用いてもよい。ＰＦＡ粉体塗料を用いて層（Ｂ）を形成するには、層（Ａ）や層（Ｃ）上に従来公知の方法で塗布してもよい。
【００４７】
前記層（Ｂ）は、所望の用途に応じて、酸化防止剤、老化防止剤、紫外線吸収剤等の通常の樹脂層に配合され得る各種添加剤を、本発明の効果を損なわない範囲で含有してもよい。
【００４８】
また、短時間で、かつ、前記層（Ａ）および（Ｃ）を溶融させることなく、前記フッ素樹脂（ｂ）を溶融させ、高い層間接着強度を有する積層体を得ることができる等の点から、前記層（Ｂ）は、可視光吸収剤を含有することが好ましい。
この場合、可視光吸収剤は、前記層（Ｂ）中に一様に分散していてもよく、層（Ｂ）の表面または内部に偏在して存在していてもよい。
【００４９】
前記可視光吸収剤としては、可視光を吸収できる材料であれば特に制限されないが、例えば、フタロシアニン系顔料、アゾ系顔料、黒色顔料（例：カーボンブラック、チタンブラック）などの顔料、エチルバイオレット、クリスタルバイオレット、アゾ系染料、アントラキノン系染料、シアニン系染料などの染料、酸化鉄、酸化銅などの有色金属酸化物が挙げられる。
これらの中でも、前記層（Ａ）やフッ素樹脂（ｂ）が有する物性を損なうことなく、耐熱性に優れ、高い層間接着強度を有する積層体を得ることができる等の点から、カーボンブラックが好ましい。
【００５０】
前記可視光吸収剤の形状としては、特に制限されないが、粒子状（球状、楕円球状を含む）、偏平状、柱状、針状（テトラポット形状、樹枝状を含む）および不定形状などが挙げられる。
前記可視光吸収剤の平均粒子径は、特に限定されず、目的に応じて宜選択すればよい。
【００５１】
前記可視光吸収剤の含有量は、本発明の効果を損なわない範囲であれば特に制限されないが、フッ素樹脂（ｂ）１００重量部に対し、０．１〜１０質量部であることが好ましく、３〜７質量部であることがより好ましい。
【００５２】
前記層（Ｂ）の厚みは、所望の用途に応じて適宜選択すればよく、層（Ａ）と（Ｃ）とが融着すれば特に制限されない。
【００５３】
＜工程１＞
前記工程１は、前記層（Ａ）および層（Ｃ）を、前記層（Ｂ）を介して積層し、該層（Ｂ）に、前記層（Ａ）または層（Ｃ）側から可視光を含む光を照射する工程である。
【００５４】
前記層（Ａ）〜（Ｃ）を積層する方法としては、好ましくは、
（ｉ）フィルム状の前記層（Ａ）および層（Ｃ）を、前記フッ素樹脂（ｂ）および可視光吸収剤を含むフィルムを介して積層する方法、または、フィルム状の前記層（Ａ）もしくは層（Ｃ）上に、前記フッ素樹脂（ｂ）および可視光吸収剤を含む塗料を塗布し、必要により加熱した後、該塗料の塗布面に、もう一方のフィルム（層（Ａ）もしくは層（Ｃ））を積層する方法、
（ｉｉ）フィルム状の前記層（Ａ）および層（Ｃ）を、前記フッ素樹脂（ｂ）を含むフィルム（可視光吸収剤を含まない）を介して積層する方法、または、フィルム状の前記層（Ａ）もしくは（Ｃ）上に、前記フッ素樹脂（ｂ）を含む塗料（可視光吸収剤を含まない）を塗布し、必要により加熱した後、該塗料の塗布面に、もう一方のフィルム（層（Ａ）もしくは層（Ｃ））を積層する方法、
が挙げられる。
【００５５】
前記（ｉ）の方法では、層（Ｂ）に可視光吸収剤が含まれるため、短時間で、かつ、ＰＴＦＥ層、フッ素樹脂（ｂ）および耐熱性樹脂層の特性を損なうことなく所望の積層体を得ることができる。
【００５６】
前記工程１は、短時間で、かつ、ＰＴＦＥ層、フッ素樹脂（ｂ）および耐熱性樹脂層の特性を損なうことなく所望の積層体を得ることができる等の点から、可視光を含む光が照射される側の層とは反対側に、前記フッ素樹脂（ｂ）の溶融を助けるような層を用いて光を照射する工程であることが好ましい。
【００５７】
なお、前記フッ素樹脂（ｂ）の溶融を助けるような層として、例えば、図５に示すように、光が照射される側の層（層（Ａ）１２）とは反対側の層（層（Ｃ）１６）の層（Ｂ）１４側とは反対側面１６ａに設けられる層１８（例えば、ポリイミドフィルムや金属板）を用いてもよい。また、前述のように、耐熱性樹脂層として、ポリイミドなどの着色している樹脂を含む層や、可視光吸収剤を含む層を用いる場合には、該耐熱性樹脂層が前記フッ素樹脂（ｂ）の溶融を助けるような層にもなる。さらに、これらの耐熱性樹脂層と前記フッ素樹脂（ｂ）の溶融を助けるような層などの層を併用してもよい。
【００５８】
前記（ｉ）の方法では、層（Ｂ）に可視光吸収剤が含まれるため、前記フッ素樹脂（ｂ）の溶融を助けるような層を用いなくても、短時間で、かつ、ＰＴＦＥ、フッ素樹脂（ｂ）および耐熱性樹脂の特性を損なうことなく所望の積層体を得ることができるが、前記（ｉ）の方法であっても、前記フッ素樹脂（ｂ）の溶融を助けるような層を用いてもよい。
【００５９】
前記（ｉｉ）の方法では、光照射の際に、（ｉ）の方法と同様の効果を奏することを目的として、ポリイミドなどの着色している樹脂を含む耐熱性樹脂層や、可視光吸収剤を含む耐熱性樹脂層を用いてもよいが、図５の層１８のような層を用いて光を照射することにより、該層１８が可視光を吸収することでフッ素樹脂（ｂ）が溶融しやすいようにすることが好ましい。
【００６０】
前記可視光を含む光としては、可視光を含めば特に制限されないが、層（Ａ）〜（Ｃ）を構成する樹脂の劣化が起こりにくいなどの点から、好ましくは波長０．４〜５μｍの光、より好ましくは０．４〜２μｍの光が挙げられる。
【００６１】
前記光照射の際に使用する光源としては、特に制限されず、レーザーであってもよいが、一度に大面積(例：１ｍ2以上)に光を照射でき、現場施工性に優れる等の点から、ランプを用いることが好ましく、高輝度放電ランプおよびハロゲンランプがより好ましく、紫外〜赤外にわたり連続したスペクトルを有するため、所望の波長の光を容易に選択でき、消費電力が少なく長寿命である等の点から、キセノンランプがさらに好ましい。
【００６２】
前記光照射の際の積算光量としては、フッ素樹脂（ｂ）が溶融すれば特に制限されないが、好ましくは１０〜３６００ｍＪ／ｃｍ2であり、より好ましくは３０〜１２０ｍＪ／ｃｍ2である。
【００６３】
前記光照射の際には、層（Ａ）側および層（Ｃ）側のいずれか一方の側から光を照射してもよく、両側から光を照射してもよい。但し、層（Ｃ）として、ポリイミドなどの着色している樹脂を含む層や、可視光吸収剤を含む層を用いる場合には、層（Ａ）側から光を照射することが好ましい。
【００６４】
光照射の際には、ガラス板などの、用いる光を吸収しないような材料を用いて、積層体の積層方向に、圧力をかけながら各層を融着させることが好ましい。
【実施例】
【００６５】
以下、本発明を実施例によりさらに詳細に説明するが、本発明はこれらの実施例により何ら限定されるものではない。
【００６６】
［実施例１］
厚さ２ｍｍの２枚のＰＴＦＥシート（それぞれ、ＰＴＦＥ層および耐熱性樹脂層とする。）の間に、フッ素樹脂（ｂ）を含む層として厚さ２０μｍのカーボン入りＰＦＡフィルム（カーボン含有量：５質量％）を挟み、石英ガラスで、軽く圧着したのち、（有）フィンテック東京製のハロゲンランプ（ＨＳＨ−３５）を用い、光を２分間照射し（波長３００〜９００ｎｍ以外の光をカラーフィルタによりカットして）、積層体を作製した。
室温まで冷却後、石英ガラスを取り外した。積層体の各層間は、よく接着されていた（ＪＩＳ  Ｚ  ０２３７に基づく１８０°剥離試験にて、剥離強度１ｋｇ／ｃｍ以上）。
【００６７】
［実施例２］
実施例１において、フッ素樹脂（ｂ）を含む層として、厚さ２０μｍのＰＦＡフィルムを用い、ハロゲンランプの照射時間を各層間が融着する条件（１５分）とした以外は実施例１と同様にして、積層体を作製した。
得られた積層体の各層間は、よく接着されていた（ＪＩＳ  Ｚ  ０２３７に基づく１８０°剥離試験にて、剥離強度１ｋｇ／ｃｍ以上）。
【００６８】
［比較例１］
実施例１において、フッ素樹脂（ｂ）を含む層を用いない以外は実施例１と同様にして、積層体を作製した。
得られた積層体は、各層が接着されていなかった。
【符号の説明】
【００６９】
１０：積層体
１２：ＰＴＦＥ層（Ａ）
１４：フッ素樹脂（ｂ）を含む層（Ｂ）
１６：耐熱性樹脂層（Ｃ）
１８：フッ素樹脂（ｂ）の溶融を助ける層
３０：ライニングシート
３２：ＰＴＦＥフィルム（ＰＴＦＥ層（Ａ）および耐熱性樹脂層（Ｃ））
３４：フッ素樹脂（ｂ）を含む層（Ｂ）
４０：従来の溶接方法で溶接する際の溶接部の断面
４２：ＰＴＦＥフィルム
４４：ＰＦＡロッド
４７：開先処理部
【図１】
0006378575.tif 000002
【図２】
0006378575.tif 000003
【図３】
0006378575.tif 000004
【図４】
0006378575.tif 000005
【図５】
0006378575.tif 000006